(57)【要約】【課題】反射防止性能を有しながら、透明導電層の密着性に優れた透明導電フィルムを提供する。【解決手段】透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、ｄｍａｘ≦Λｍｉｎなる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有する、反射防止性透明導電フィルム。【選択図】図１
2014092581.tif 000002
【特許請求の範囲】
【請求項１】
透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有する、反射防止性透明導電フィルム。
【請求項２】
前記微小突起の少なくとも一部が、頂点を複数有する微小突起である、請求項１に記載の反射防止性透明導電フィルム。
【請求項３】
２枚の電極フィルムそれぞれの電極面を一定間隔で対向させてなるタッチパネルであって、少なくとも１つの電極フィルムが、透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有する、反射防止性透明導電フィルムであることを特徴とする、タッチパネル。
【請求項４】
２枚の電極フィルムそれぞれの電極面を一定間隔で対向させてなるタッチパネルであって、少なくとも一方側の電極フィルムが、透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有する、反射防止性透明導電フィルムであるタッチパネルを、画像表示面に備えた、画像表示装置。
【発明の詳細な説明】
【技術分野】
【０００１】
本発明は、反射防止性透明導電フィルムと、これを用いたタッチパネル及び画像表示装置に関するものである。
【背景技術】
【０００２】
近年、モバイル機器や携帯電話機器などが備える液晶表示素子などの表示装置上には、情報を入力するための抵抗膜式タッチパネル、あるいは、多点同時入力が可能な静電容量式タッチパネルが配置されるようになっている。
【０００３】
抵抗膜式タッチパネルは、２つの透明導電フィルムがアクリル樹脂などの絶縁材料からなるスペーサを介して対向配置された構造を有する。透明導電フィルムは、タッチパネルの電極として機能するものであり、高分子フィルムなどの透明性を有する基材と、この基材上に形成された、ＩＴＯ（Indium Tin Oxide）などの高屈折率の材料（例えば１．９〜２．１程度）からなる透明導電膜とを備える。静電容量式タッチパネルの場合は上記構成に留まらず、表裏あるいは絶縁層を介してＸＹ座標を検出するための透明導電膜のパターニングが実施されている。また、上記透明導電フィルムの動作を確実なものとするために上記透明導電フィルムと、上記液晶表示素子との間に液晶表示素子から発生する電磁ノイズを除去するための上記反射防止透明導電層を設ける事も有効である。
【０００４】
タッチパネル用としての透明導電フィルムには、例えば５００Ω／□以下の表面抵抗値が求められている。また、上記反射防止透明導電層についても一定の表面抵抗値（例えば、１０＾６Ω／□以下）が必要とされる。また、透明導電フィルムには、抵抗膜式タッチパネルが配置される液晶表示素子などの表示装置の表示品質の劣化を避けるため、高い透過率が求められている。
【０００５】
所望の表面抵抗値を実現するためには、透明導電性フィルムを構成する透明導電膜を厚くする必要がある。しかしながら、高屈折率の材料である透明導電膜を厚くすると、透明導電膜と基材との界面における外光の反射が増加し、透明導電フィルムの透過率が低下してしまうため、表示装置の品質の劣化が生じる問題がある。
【０００６】
この問題を解決するために、例えば特許文献１では、基材と透明導電膜との間に反射防止膜を設けたタッチパネル用の透明導電フィルムが提案されている。この反射防止膜は、屈折率の異なる複数の誘電体膜を順次積層して形成されている。
【０００７】
また、特許文献２には、基体の表面に可視光の波長以下の微細ピッチで多数配置された凸部または凹部からなる構造体と、上記構造体上に形成された透明導電膜とを備え、上記構造体がアスペクト比０．２以上１．７８以下の錐体形状を有し、上記透明導電膜は上記構造体に倣った表面を有し、上記構造体の頂部における透明導電膜の平均膜厚Ｄm１が、５ｎｍ以上８０ｎｍ以下であり、上記透明導電膜の表面抵抗は、２７０Ω／□以上４０００Ω／□以下の範囲である透明導電性電極が記載されている。
しかしながら、特許文献２に開示されている技術のように、可視光の波長以下の微細ピッチで多数配置された凸部または凹部からなる構造体上に、当該構造体に追随した表面を有するように蒸着法で薄膜の透明導電膜を形成すると、透明導電膜の密着性が悪いという問題があった。また、当該透明導電膜では、透明導電膜の導電率が不十分になるという問題があった。
【先行技術文献】
【特許文献】
【０００８】
【特許文献１】特開２００３−１３６６２５号公報
【特許文献２】特許４６２６７２１号公報
【発明の概要】
【発明が解決しようとする課題】
【０００９】
本発明は上記問題点に鑑みてなされたものであり、反射防止性能を有しながら、透明導電層の密着性に優れた透明導電フィルムと、これを用いたタッチパネル及び画像表示装置を提供することを目的とする。
【課題を解決するための手段】
【００１０】
本発明に係る反射防止性透明導電フィルムは、透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有することを特徴とする。
【００１１】
また、本発明に係るタッチパネルは、２つの電極フィルムそれぞれの電極面を一定間隔で対向させてなるタッチパネルであって、少なくとも１つの電極フィルムが、前記本発明に係る反射防止性透明導電フィルムであることを特徴とする。
【００１２】
また、本発明に係る画像表示装置は、前記本発明に係るタッチパネルを、画像表示面に備えたことを特徴とする。
【００１３】
前記本発明に係る反射防止性透明導電フィルム、タッチパネル、及び画像表示装置においては、前記第２透明導電層側の最外層表面の前記微小突起の少なくとも一部が、頂点を複数有する微小突起であることが、透明導電層の密着性及び反射防止性能が向上する点から好ましい。
【発明の効果】
【００１４】
本発明によれば、反射防止性能を有しながら、透明導電層の密着性に優れた透明導電フィルムと、これを用いたタッチパネル及び画像表示装置を提供することができる。
【図面の簡単な説明】
【００１５】
【図１】本発明に係る反射防止性透明導電フィルムの一例を模式的に示す断面図である。
【図２】本発明に係る反射防止性透明導電フィルムの他の一例を模式的に示す断面図である。
【図３】本発明に係る反射防止性透明導電フィルムの他の一例を模式的に示す断面図である。
【図４】本発明に係る透明導電層の膜厚の定義を説明する図である。
【図５】頂点を複数有する多峰性の微小突起の説明に供する断面図（図５（ａ））、斜視図（図５（ｂ））、平面図（図５（ｃ））である。
【図６】ドロネー図を示す図である。
【図７】隣接突起間距離の計測に供する度数分布図である。
【図８】微小突起高さの説明に供する度数分布図である。
【図９】微小突起の谷底の包絡面が大きな凹凸面（うねり）を呈する形態を模式的に示す断面図である。
【図１０】本発明の反射防止性透明導電フィルムの製造工程のうち、透明基材に微細凹凸構造体を形成する工程の一例を示す概略図である。
【図１１】本発明に係るタッチパネルの一例を模式的に示す断面図である。
【図１２】本発明に係る画像表示装置の一例を模式的に示す断面図である。
【発明を実施するための形態】
【００１６】
次に、本発明の実施の形態について詳細に説明するが、本発明は以下の実施の形態に限定されるものではなく、その趣旨の範囲内で種々変形して実施することができる。
本発明の反射防止性透明導電フィルムにおいては、厚みの厚いもの及び薄いものの両方の意味を含めて、「フィルム」と定義する。すなわち、通例、ロールの形で供給されない「シート状」や、シート状に比べて厚さが厚いものであり、完全に曲がらないもの、及び巻き取れるほどには曲がらないが、負荷をかけることによって湾曲する「板状」のものも、本発明の「フィルム」に包含される。
また、本発明において、（メタ）アクリル樹脂は、アクリル樹脂及び／又はメタクリル樹脂を意味し、（メタ）アクリレートは、アクリレート及び／又はメタクリレートを意味する。
また、本発明において樹脂とは、モノマーやオリゴマーの他、ポリマーを含む概念である。
【００１７】
Ｉ．反射防止性透明導電フィルム
本発明に係る反射防止性透明導電フィルムは、透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有することを特徴とする。
【００１８】
本発明の反射防止性透明導電フィルムは、前記第２透明導電層側の最外層表面が、上記特定の構造を有する微細凹凸を有するため、少なくとも透明導電層と外界（通常、空気層）との界面における反射防止効果と、透明導電フィルムの透過率向上を実現する反射防止性透明導電フィルムである。
上記特定の微細凹凸は、樹脂を含有してなり微細凹凸形状を有する微細凹凸構造体を含むことにより得られるため、微細凹凸構造体の微細凹凸形状が維持される必要がある。本発明の反射防止性透明導電フィルムは、微細凹凸構造体と、導電性金属酸化物を含有する第２透明導電層との間に、有機化合物と導電性金属含有ナノ粒子の組み合わせ又は導電性有機高分子を含有する第１透明導電層を介在させている。第１透明導電層が有機化合物乃至導電性有機高分子を含むため、樹脂を含有してなる微細凹凸構造体と前記第１透明導電層との密着性、更には前記第１透明導電層を介して前記第２透明導電層との密着性が良好となる。また、このような第１透明導電層は通常塗布法で形成されるため、前記微細凹凸構造体の微細凹凸形状を維持しつつ、通常蒸着法で形成される第２導電層の成膜性を向上し、ひいては第２透明導電層側の最外層表面の微細凹凸の形状も維持されるため、反射防止性能に優れる。
また、有機化合物と導電性金属含有ナノ粒子の組み合わせ又は導電性有機高分子を含有する第１透明導電層と、導電性金属酸化物を含有する第２透明導電層とをこの順で含み、透明導電層が２層構造となっているため、透明導電層の膜厚を十分に確保可能であって導電性に優れるようになる。
【００１９】
図１は、本発明に係る反射防止性透明導電フィルムの一例を模式的に示す断面図である。図１に示す反射防止性透明導電フィルム１０は、透明基材１の一方の面に、当該透明基材１側から順に、樹脂を含有してなり微細凹凸形状を有する微細凹凸構造体２と、有機化合物と導電性金属含有ナノ粒子の組み合わせ又は導電性有機高分子を含有する第１透明導電層３と、導電性金属酸化物を含有する第２透明導電層４とを有し、第２透明導電層４側の最外層表面が上記特定の微細凹凸となっている。
図２に示す反射防止性透明導電フィルム１０は、透明基材１の一方の表面に、樹脂を含有してなり微細凹凸形状を有する微細凹凸構造体２を有し、当該微細凹凸構造体２の表面上に、第１透明導電層３と、第２透明導電層４とをこの順に有し、第２透明導電層４側の最外層表面が上記特定の微細凹凸となっている。
以下、本発明に係る反射防止性透明導電フィルムに含まれる透明基材、微細凹凸構造体、第１透明導電層及び第２透明導電層について、順に説明する。
【００２０】
＜透明基材＞
前記透明基材としては、透明導電フィルムに用いられる公知の透明基材を適宜選択して用いることができ、特に限定されない。前記透明基材に用いられる材料としては、例えば、透明樹脂が挙げられる。透明樹脂としては、例えば、トリアセチルセルロース等のアセチルセルロース系樹脂、ポリエチレンテレフタレート、ポリエチレンナフタレート等のポリエステル系樹脂、ポリエチレンやポリメチルペンテン等のオレフィン系樹脂、アクリル系樹脂、ポリウレタン系樹脂、ポリエーテルサルホンやポリカーボネート、ポリスルホン、ポリエーテル、ポリエーテルケトン、アクロニトリル、メタクリロニトリル、シクロオレフィンポリマー、シクロオレフィンコポリマー等を挙げることができる。
また、前記透明基材に用いられる材料としては、前記透明樹脂の他に、例えばソーダ硝子、カリ硝子、鉛ガラス等の硝子、ＰＬＺＴ等のセラミックス、石英、蛍石等の各種透明無機材料等も挙げられる。
【００２１】
前記透明基材は、可視光領域における透過率が８０％以上であることが好ましく、９０％以上であることがより好ましい。ここで、透明基材の透過率は、ＪＩＳ  Ｋ７３６１−１（プラスチック−透明材料の全光透過率の試験方法）により測定することができる。
【００２２】
前記透明基材の厚みは、本発明の透明導電フィルムの用途に応じて適宜設定することができ、特に限定されないが、通常２０〜５０００μｍであり、前記透明基材は、ロールの形で供給されるもの、巻き取れるほどには曲がらないが負荷をかけることによって湾曲するもの、完全に曲がらないもののいずれであってもよい。
【００２３】
本発明に用いられる透明基材の構成は、単一の層からなる構成に限られるものではなく、複数の層が積層された構成を有してもよい。複数の層が積層された構成を有する場合は、同一組成の層が積層されてもよく、また、異なった組成を有する複数の層が積層されてもよい。
また、透明基材と後述する微細凹凸構造体との密着性を向上させ、ひいては耐摩耗性を向上させるためのプライマー層を透明基材上に形成してもよい。このプライマー層は、透明基材および微細凹凸構造体との双方に密着性を有し、可視光学的に透明であれば良い。
前記プライマー層の材料としては、例えば、フッ素系コーティング剤及びシランカップリング剤等から適宜選択して使用することができる。前記フッ素系コーティング剤の市販品としては、例えば、フロロテクノロジー製のフロロサーフ  ＦＧ−５０１０Ｚ１３０等が挙げられ、前記シランカップリング剤の市販品としては、例えば、ハーベス製のデュラサーフプライマー  ＤＳ−ＰＣ−３Ｂ等が挙げられる。
【００２４】
また、前述の図２に示したように、後述する微細凹凸構造体は、当該透明基材の一方の面を賦形する等して、当該透明樹脂基材の表面に形成されたものであって、透明樹脂基材と微細凹凸構造体が単層構造であってもよい。
【００２５】
＜微細凹凸構造体＞
透明基材の少なくとも一方の面に、樹脂を含有してなり微細凹凸形状を有する微細凹凸構造体を有する。
当該微細凹凸構造体は、図１に示したように、前記透明基材とは別の材料からなる別層として積層されていても良いし、図２に示したように、透明基材として透明樹脂基材が用いられ、当該透明樹脂基材と一体となって形成されていても良い。
また、層間の密着性、塗工適性、表面平滑性等の基材表面性能を向上させる点から、透明基材の少なくとも一方の面に、１層以上の中間層を介して、微細凹凸構造体が積層されている積層体となっていてもよい。
また、透明基材の両面に、直接又は他の層を介して、当該微細凹凸構造体を有していても良い。
【００２６】
前記微細凹凸構造体を透明基材とは別の層として積層する場合、前記微細凹凸構造体は、樹脂を含有してなるものであり、更に樹脂組成物の硬化物からなることが好ましい。前記微小突起構造体の形成に用いられる樹脂組成物は、少なくとも樹脂を含み、必要に応じて重合開始剤等その他の成分を含有する。
前記樹脂としては、特に限定されないが、例えば、アクリレート系、エポキシ系、ポリエステル系等の電離放射線硬化性樹脂、アクリレート系、ウレタン系、エポキシ系、ポリシロキサン系等の熱硬化性樹脂、アクリレート系、ポリエステル系、ポリカーボネート系、ポリエチレン系、ポリプロピレン系等の熱可塑性樹脂等の各種材料及び各種硬化形態の賦型用樹脂を使用することができる。なお、電離放射線とは、分子を重合させて硬化させ得るエネルギーを有する電磁波または荷電粒子を意味し、例えば、すべての紫外線（ＵＶ−Ａ、ＵＶ−Ｂ、ＵＶ−Ｃ）、可視光線、ガンマー線、Ｘ線、電子線等が挙げられる。
【００２７】
前記樹脂としては、中でも微細凹凸形状の成形性及び機械的強度に優れる点から電離放射線硬化性樹脂が好ましい。
本発明に用いられる電離放射線硬化性樹脂とは、分子中にラジカル重合性及び／又はカチオン重合性結合を有する単量体、低重合度の重合体、反応性重合体を適宜混合したものであり、後述する重合開始剤によって硬化されるものである。なお、非反応性重合体を含有してもよい。
【００２８】
前記樹脂組成物は、さらに必要に応じて、離型剤、光増感剤、酸化防止剤、重合禁止剤、架橋剤、赤外線吸収剤、帯電防止剤、粘度調整剤、密着性向上剤等を含有することもできる。
【００２９】
微細凹凸構造体が有する微細凹凸形状は、当該微細凹凸形状を有する微細凹凸構造体表面上に、少なくとも後述する第１及び第２透明導電層を形成して、第２透明導電層側の最外層表面が、後述する特定の微細凹凸を有することができるものであれば特に限定されない。
後述する特定の微細凹凸の下地層となることから、当該微細凹凸構造体が有する微細凹凸形状の微小凸部も、後述する特定の微細凹凸の微小突起に類似の構造であることが好ましい。
例えば、当該微細凹凸構造体における微小凸部の隣接凸部間隔は、通常１０〜３００ｎｍで設計することが好ましい。また、微小凸部の高さは、通常１０〜４００ｎｍで設計することが好ましい。
【００３０】
中でも、図３に示すように、前記微細凹凸構造体２が有する微細凹凸形状は、隣接する凸部２ａ及び凸部２ａ’間の谷底部２ｂに平坦部２ｃが存在することが好ましい。これにより、本発明の反射防止性透明導電フィルムの第２透明導電層側の最外層表面を、後述する微小突起群を備えた特定の微細凹凸形状とすることが容易となる。
なお、前記平坦部とは、前記微細凹凸構造体２において、隣接凸部の谷底を連ねた包絡面２ｄと凸部２ａ等との交線を「裾」（２ｅ）とした場合に、隣接凸部間の裾２ｅから裾２ｅ’までの微小突起を構成しない部分を意味する。前記平坦部の大きさは、本発明の反射防止性透明導電フィルムの第２透明導電層側の最外層表面を、後述する微細な凹凸形状にできる大きさに適宜調整することができるが、中でも、隣接する微小凸部間の裾から裾までの最短距離（図２中のＥ）が、５０〜３００ｎｍであることが好ましく、５０〜１００ｎｍであることが特に好ましい。なお、当該距離は、本発明の反射防止性透明導電フィルムを、隣接する微小凸部の頂部を含むように微細凹凸層を深さ方向に切断した垂直断面のＴＥＭ写真又はＳＥＭ写真を観察することにより測定することができる。
【００３１】
微細凹凸構造体が、図１に示したように、前記透明基材とは別の材料からなる別層として積層されている場合の、当該微細凹凸層の厚み（図１のｔ）は、特に限定されないが、通常１０〜３００μｍである。なお、微細凹凸層の厚みとは、微細凹凸層の透明基材側の界面から、当該微細凹凸層の微細凹凸面の最も高い頂部の高さまでの基材平面に対して垂線方向の距離を意味する。
また、前記微細凹凸構造体が、図２に示したように前記透明基材と一体化している場合、前記微細凹凸構造体と前記透明基材との合計厚み（図２のｔ’）は、特に限定されないが、通常２０〜５３００μｍである。前記微細凹凸層と前記透明基材との合計厚みとは、微細凹凸面のもっとも高い頂部の高さから当該微細凹凸面と反対側の基材平面までの基材平面に対して垂線方向の距離を意味する。
【００３２】
＜第１透明導電層＞
本発明の反射防止性透明導電フィルムにおいて、前記微細凹凸構造体上に形成される第１透明導電層は、有機化合物と導電性金属含有ナノ粒子の組み合わせ、又は、導電性有機高分子を含有する。
第１透明導電層が有機化合物乃至導電性有機高分子を含むため、樹脂を含有してなる微細凹凸構造体と前記第１透明導電層との親和性が高くなり、密着性が優れたものになる。また、有機化合物と導電性金属含有ナノ粒子の組み合わせ又は導電性有機高分子を含有する第１透明導電層は、溶液塗布法で、上記樹脂を含有してなる微細凹凸構造体上に形成することが可能である。溶液塗布法で、上記樹脂を含有してなる微細凹凸構造体上に形成すると、第１透明導電層表面の凹凸形状を所望の形状にし易いというメリットがある。
【００３３】
導電性有機高分子としては、特に限定されず、ポリピロール、ポリインドール、ポリカルバゾール、ポリチオフェン（基本のポリチオフェンを含む、以下同様）系、ポリアニリン系、ポリアセチレン系、ポリフラン系、ポリパラフェニレンビニレン系、ポリアズレン系、ポリパラフェニレン系、ポリパラフェニレンサルファイド系、ポリイソチアナフテン系、ポリチアジル等の鎖状導電性高分子や、ポリアセン系導電性高分子も利用することができる。中でも、導電性、透明性等の観点からポリエチレンジオキシチオフェン（ＰＥＤＯＴ）やポリアニリン系が好ましい。
【００３４】
また、本発明においては、上記導電性高分子の導電性をより高めるために、ドーピング処理を施すことが好ましい。導電性高分子に対するドーパントとしては、例えば、炭素数が６〜３０の炭化水素基を有するスルホン酸（以下「長鎖スルホン酸」ともいう。）あるいはその重合体（例えば、ポリスチレンスルホン酸）、ハロゲン、ルイス酸、プロトン酸、遷移金属ハロゲン化物、遷移金属化合物、アルカリ金属、アルカリ土類金属、ＭＣｌＯ４（Ｍ＝Ｌｉ＋、Ｎａ＋）、Ｒ４Ｎ＋（Ｒ＝ＣＨ３、Ｃ４Ｈ９、Ｃ６Ｈ５）、又はＲ４Ｐ＋（Ｒ＝ＣＨ３、Ｃ４Ｈ９、Ｃ６Ｈ５）からなる群から選ばれる少なくとも一種が挙げられる。なかでも、上記長鎖スルホン酸及びその重合体が好ましく、例えば、ＰＥＤＯＴ：ＰＳＳ（ポリエチレンジオキシチオフェン・ポリ（スチレンスルホン酸塩））が好適に用いられる。
【００３５】
長鎖スルホン酸としては、ジノニルナフタレンジスルホン酸、ジノニルナフタレンスルホン酸、ドデシルベンゼンスルホン酸等が挙げられる。ハロゲンとしては、Ｃｌ２、Ｂｒ２、Ｉ２、ＩＣｌ３、ＩＢｒ、ＩＦ５等が挙げられる。ルイス酸としては、ＰＦ５、ＡｓＦ５、ＳｂＦ５、ＢＦ３、ＢＣｌ３、ＢＢｒ３、ＳＯ３、ＧａＣｌ３等が挙げられる。
プロトン酸としては、ＨＦ、ＨＣｌ、ＨＮＯ３、Ｈ２ＳＯ４、ＨＢＦ４、ＨＣｌＯ４、ＦＳＯ３Ｈ、ＣｌＳＯ３Ｈ、ＣＦ３ＳＯ３Ｈ等が挙げられる。
遷移金属ハロゲン化物としては、ＮｂＦ５、ＴａＦ５、ＭｏＦ５、ＷＦ５、ＲｕＦ５、ＢｉＦ５、ＴｉＣｌ４、ＺｒＣｌ４、ＭｏＣｌ５、ＭｏＣｌ３、ＷＣｌ５、ＦｅＣｌ３、ＴｅＣｌ４、ＳｎＣｌ４、ＳｅＣｌ４、ＦｅＢｒ３、ＳｎＩ５等が挙げられる。遷移金属化合物としては、ＡｇＣｌＯ４、ＡｇＢＦ４、Ｌａ（ＮＯ３）３、Ｓｍ（ＮＯ３）３等が挙げられる。アルカリ金属としては、Ｌｉ、Ｎａ、Ｋ、Ｒｂ、Ｃｓ等が挙げられる。アルカリ土類金属としては、Ｂｅ、Ｍｇ、Ｃａ、Ｓｃ、Ｂａ等が挙げられる。
上記ドーパントは、導電性高分子１００質量部に対して、０．００１質量部以上含まれていることが好ましい。さらには、０．５質量部以上含まれていることがより好ましい。
【００３６】
一方、本発明の第１透明導電層に用いられる有機化合物と導電性金属含有ナノ粒子の組み合わせにおいて、有機化合物は、例えば、ナノ粒子表面に存在する保護剤やバインダー成分として用いられるものが挙げられる。当該保護剤としては、ナノ粒子に親和性の高い官能基と分散溶媒に親和性の高い部分を有する有機化合物が挙げられ、所謂界面活性剤、分散剤等として機能するものから、導電性金属含有ナノ粒子に合わせて適宜選択されれば良い。本発明で用いられる有機化合物は、低分子化合物であっても、高分子化合物であっても良く、また、上記導電性有機高分子を用いても良い。
【００３７】
また、第１透明導電層に用いられる導電性金属含有ナノ粒子としては、導電性金属が含有されれば良く、導電性金属を含む場合の他、導電性金属酸化物等の導電性金属化合物を含むナノ粒子であっても良い。
導電性金属としては、６族の遷移金属、７族の遷移金属、８族の遷移金属、９族の遷移金属、１０族（８Ａ族）の遷移金属、１１族（１Ｂ族）の遷移金属、１２族（２Ｂ）の遷移金属、１３族（３Ｂ）の典型金属、１４族（４Ｂ）の典型金属を使用するのが望ましく、より具体的には、モリブデン（Ｍｏ）、クロム（Ｃｒ）、タングステン（Ｗ）、ニッケル（Ｎｉ）、パラジウム（Ｐｄ）、白金（Ｐｔ）、亜鉛（Ｚｎ）、銅（Ｃｕ）、銀（Ａｇ）、金（Ａｕ）、アルミニウム（Ａｌ）、ガリウム（Ｇａ）、インジウム（Ｉｎ）、錫（Ｓｎ）、およびこれらの組み合わせからなる群より選択されるものが挙げられる。前記導電性金属は単独または２種以上の金属を混合して使用することもでき、２種以上の金属の合金を使用することもできる。
導電性金属化合物としては、金属に配位子が配位した金属錯体、金属に有機または無機の化学基が共有結合およびイオン結合した金属化合物である。導電性金属酸化物としては、第２透明導電層において詳述するものを好適に用いることができる。それ以外の導電性金属化合物としては、具体的には、水酸化銅（ＩＩ）（Ｃｕ（ＯＨ）２）、チオシアン酸銅（Ｉ）（ＣｕＳＣＮ）、硝酸銅（ＩＩ）（Ｃｕ（ＮＯ３）２）、硝酸パラジウム（Ｐｄ（ＮＯ３）２）、硝酸銀（ＡｇＮＯ３）、亜硝酸銀（ＡｇＮＯ２）、硫酸銅（ＩＩ）（ＣｕＳＯ４）、硫酸アルミニウム（Ａｌ２（ＳＯ４）３）、硫酸亜鉛（ＺｎＳＯ４）、シアン化金（Ｉ）（ＡｕＣＮ）などが挙げられる。
【００３８】
前記導電性金属含有ナノ粒子の粒径は、特に限定されないが、透明性に優れる点から、平均粒径が１〜２０ｎｍであることが好ましく、１〜１０ｎｍであることが特に好ましい。なお、本発明において平均粒径とは、ＴＥＭ写真又はＳＥＭ写真から測定される算術平均粒径であり、例えば、５０〜２００万倍で撮影されたＴＥＭ写真又はＳＥＭ写真を用いて粒子の観察を行い、観察した粒子１００個の粒径の算術平均値をもって平均粒径とすることができる。また、本発明において、粒子の形状が、短径と長径を有する回転楕円体形状や棒状等、アスペクト比の概念を含む形状である場合、当該粒子の粒径は、短径と長径の平均値とする。
【００３９】
本発明の第１透明導電層に用いられる有機化合物と導電性金属含有ナノ粒子の組み合わせにおいて、有機化合物は、有機化合物と導電性金属含有ナノ粒子の合計量に対して０．０１〜５０重量％程度含まれることが好ましく、０．１〜３０重量％程度含まれることが更に好ましい。
【００４０】
第１透明導電層の形成方法としては、インクジェット印刷法、スクリーン印刷法、グラビア印刷法、オフセット印刷法、フレキソ印刷法、ディスペンサ印刷法、スリットコート法、ダイコート法、ドクターブレードコート法、ワイヤーバーコート法、スピンコート法、ディップコート法、スプレーコート法等の溶液塗布法が好適に用いられる。
【００４１】
図４に、本発明の第１透明導電層の膜厚を説明する図を示す。本発明における第１透明導電層３において、前記微細凹凸構造体の凸部の頂部５における透明導電層の膜厚Ｄ１、及び谷部６における透明導電層の膜厚Ｄ３については、前記微小突起間の谷底を連ねた包絡面７に対して法線方向８の、前記透明導電層の前記微小突起構造体側界面９から前記透明導電層表面１１までの距離とする。
一方、微小凸部の高さ（Ｈ）の１／２（Ｈ／２）の部分など、微小凸部の斜面における前記透明導電層の膜厚Ｄ２については、微小凸部の斜面の法線方向１２の距離とする。
【００４２】
前記第１透明導電層の厚みは、特に限定されないが、前記微細凹凸構造体の凸部の頂部５における第１透明導電層の平均膜厚Ｄ１−１は、０〜２０ｎｍの範囲内であることが好ましく、特に０〜１０ｎｍの範囲内であることが好ましい。また、前記微細凹凸構造体の谷部６における第１透明導電層の平均膜厚Ｄ３−１は、１〜６０ｎｍの範囲内であることが好ましく、特に１〜３０ｎｍの範囲内であることが好ましい。また、微小凸部の高さの１／２における第１透明導電層の平均膜厚Ｄ２−１は、０．１〜４０ｎｍの範囲内であることが好ましく、特に０．１〜２０ｎｍの範囲内であることが好ましい。
前記第１透明導電層の厚みが、前記下限値未満であると連続層を形成するのが困難になる恐れがあり、前記上限値を超えると反射防止性能が悪化する恐れがあり、また、第２透明導電層側の最外層表面を特定の微細凹凸とすることが困難となる恐れがある。
【００４３】
＜第２透明導電層＞
本発明の反射防止性透明導電フィルムにおいては、前記第１透明導電層上に導電性金属酸化物を含有する第２透明導電層を有する。
導電性金属酸化物は、導電性有機高分子及び導電性金属含有ナノ粒子と比べて同じ膜厚で作成した場合に導電性を良好にし易いが、前記微細凹凸構造体に直接薄膜を積層しようとすると、密着性が悪いという問題があった。本発明においては、前記微細凹凸構造体に、有機化合物と導電性金属含有ナノ粒子の組み合わせ又は導電性有機高分子を含有する第１透明導電層を介して、導電性金属酸化物を含有する第２透明導電層を積層する。そのため、微細凹凸構造体と第１透明導電層と第２透明導電層の密着性を向上しながら、第２透明導電層側の最外層表面の凹凸形状を特定の微細凹凸を有するように形成し易いというメリットがある。また、透明導電層が上記２層構造となっているため、最外層表面を特定の微細凹凸にしながら、透明導電層の膜厚を十分に確保可能であって導電性に優れるようになる。
【００４４】
導電性金属酸化物としては、透明酸化物半導体であることが好ましく、例えば、ＳｎＯ2、ＩｎＯ2、ＺｎＯおよびＣｄＯなどの二元化合物、二元化合物の構成元素であるＳｎ、Ｉｎ、ＺｎおよびＣｄのうちの少なくとも一つの元素を含む三元化合物、または多元系（複合）酸化物を用いることができる。透明導電層を構成する材料としては、例えばＩＴＯ（Ｉｎ2Ｏ3、ＳｎＯ2：インジウム錫酸化物）、ＡＺＯ（Ａｌ2Ｏ3、ＺｎＯ：アルミドープ酸化亜鉛）、ＳＺＯ、ＦＴＯ（フッ素ドープ酸化錫）、ＳｎＯ2（酸化錫）、ＧＺＯ（ガリウムドープ酸化亜鉛）、ＩＺＯ（Ｉｎ2Ｏ3、ＺｎＯ：酸化インジウム亜鉛）などが挙げられるが、信頼性の高さ、および抵抗率の低さなどの観点から、ＩＴＯが好ましい。これらの導電性金属酸化物としては、導電性の向上の観点からすると、アモルファスと多結晶との混合状態であることが好ましい。
【００４５】
前記導電性金属酸化物の結晶粒子の粒径は、特に限定されないが、透明性に優れる点から、平均粒径が１〜２０ｎｍであることが好ましく、１〜１０ｎｍであることが特に好ましい。なお、本発明において平均粒径とは、ＴＥＭ写真又はＳＥＭ写真から測定される算術平均粒径であり、例えば、５０〜２００万倍で撮影されたＴＥＭ写真又はＳＥＭ写真を用いて粒子の観察を行い、観察した粒子１００個の粒径の算術平均値をもって平均粒径とすることができる。また、本発明において、粒子の形状が、短径と長径を有する回転楕円体形状や棒状等、アスペクト比の概念を含む形状である場合、当該粒子の粒径は、短径と長径の平均値とする。
【００４６】
第２透明導電層の形成方法としては、特に限定されず、例えば、ゾルゲル法、液相析出法、スプレー法、パイロゾル法等の液相法、スパッタリング法、真空蒸着法、ＣＶＤ法等の気相法が挙げられる。中でも、連続層の薄膜を形成することが容易な点から、気相法が好ましく、特にスパッタリング法が好ましい。
【００４７】
第２透明導電層の厚みも、前記第１透明導電層の厚みと同様に定義される。第２透明導電層の厚みは、特に限定されないが、前記微細凹凸構造体の凸部の頂部５における第２透明導電層の平均膜厚Ｄ１−２は、１〜６０ｎｍの範囲内であることが好ましく、特に１〜３０ｎｍの範囲内であることが好ましい。また、前記微細凹凸構造体の谷部６における第２透明導電層の平均膜厚Ｄ３−２は、０〜２０ｎｍの範囲内であることが好ましく、特に０〜１０ｎｍの範囲内であることが好ましい。また、微小凸部の高さの１／２における第２透明導電層の平均膜厚Ｄ２−２は、０．１〜４０ｎｍの範囲内であることが好ましく、特に０．１〜２０ｎｍの範囲内であることが好ましい。
前記第２透明導電層の厚みが、前記下限値未満であると導電性を向上するのが困難になる恐れがあり、前記上限値を超えると反射防止性能が悪化する恐れがあり、また、第２透明導電層側の最外層表面を特定の微細凹凸とすることが困難となる恐れがある。
【００４８】
なお、前記第１透明導電層は、連続層であることが好ましいが、海島構造の海部分のような、島状に層が形成されていない部分を含む連続層であっても良い。一方、前記第２透明導電層は、下地となる前記第１透明導電層との接触部分を有すれば、海島構造の島部分のような、不連続層であっても良い。前記第１透明導電層と第２透明導電層の積層体は、後述するパターニングの前段階においては、前記微細凹凸構造体の表面全体を被覆するように形成されることが好ましい。
【００４９】
また、前記第１透明導電層と第２透明導電層の膜厚の合計は、特に限定されないが、前記微細凹凸構造体の凸部の頂部５における透明導電層（第１透明導電層と第２透明導電層の膜厚の合計）の平均膜厚Ｄ１は、１〜８０ｎｍの範囲内であることが好ましく、特に１〜４０ｎｍの範囲内であることが好ましい。また、前記微細凹凸構造体の谷部６における透明導電層（第１透明導電層と第２透明導電層の膜厚の合計）の平均膜厚Ｄ３は、１〜８０ｎｍの範囲内であることが好ましく、特に１〜４０ｎｍの範囲内であることが好ましい。また、微小凸部の高さの１／２における透明導電層（第１透明導電層と第２透明導電層の膜厚の合計）の平均膜厚Ｄ２は、０．２〜８０ｎｍの範囲内であることが好ましく、特に０．２〜４０ｎｍの範囲内であることが好ましい。
【００５０】
また、透明導電層（第１透明導電層と第２透明導電層）の表面抵抗は、用途に応じて、適宜選択されれば良く特に限定されないが、５００Ω/□以下の範囲であることが好ましく、より好ましくは２５０Ω/□以下の範囲内である。このような範囲の表面抵抗にすることで、種々の方式のタッチパネルの上部電極、または下部電極として透明導電フィルムを用いることができるからである。ここで、透明導電層の表面抵抗は、４端子測定（ＪＩＳ  Ｋ  ７１９４）により求めることができる。
【００５１】
＜最外層表面の微細凹凸＞
本発明においては、前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有することを特徴とする。
なお、「第２透明導電層側の最外層表面」とは、前記微細凹凸構造体、前記第１透明導電層及び前記第２透明導電層を含む側の面の透明基材が存在する面とは反対側の最外層表面を意味し、第２透明導電層が最外層である場合は第２透明導電層の表面であり、第２透明導電層の上に更に他の層が積層されている場合は、当該他の層の表面である。
【００５２】
前記微小突起は、隣接する突起間隔ｄ（図１参照）が、反射防止を図る波長帯域の最短波長Λｍｉｎ以下（ｄ≦Λｍｉｎ）となるよう密接して配置される。本発明に係る反射防止性透明導電フィルムを、タッチパネルに配置して視認性を向上せしめることを主目的として使用する場合は、この最短波長Λｍｉｎは、個人差、視聴条件を加味した可視光領域の最短波長（通常３８０ｎｍ）に設定され、間隔ｄは、ばらつきを考慮して通常１００〜３００ｎｍとされる。
またこの間隔ｄに係る隣接する微小突起は、いわゆる隣り合う微小突起であり、基材側の付け根部分である微小突起の裾の部分が接している突起である。本発明に係る透明導電フィルムでは、微小突起が密接して配置されることにより、微小突起間の谷の部位を順次辿るようにして線分を作成すると、平面視において各微小突起を囲む多角形状領域を多数連結してなる網目状の模様が作製されることになる。間隔ｄに係る隣接する微小突起は、この網目状の模様を構成する一部の線分を共有する突起である。
【００５３】
前記微小突起は、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有することから反射防止効果を発揮する。前記微細凹凸構造体と、外界（通常は空気）との間の急激で不連続な屈折率変化を、連続的で漸次変化する屈折率変化に変えることが可能となるからである。光の反射は、物質界面の不連続な急激な屈折率変化によって生じる現象であるから、透明導電フィルム表面に於ける屈折率変化を、空間的に連続的に変化する様にすることによって、該透明導電フィルム表面に於ける光反射が減るのである。
尚、前記微細凹凸構造体は、通常は透明で光は透過する物となるが、不透明の物であっても、その表面反射を低下する反射防止効果は得られる。
前記各微小突起は、基材に植立するように、さらに基材より先端側に向かうに従って徐々に断面積が小さくなるように（先細りとなるように）作製され、具体的な形状としては、例えば、半球、回転楕円体の半裁形状及び円錐形や四角錐形等の錐形体等が挙げられる。
【００５４】
前記微小突起は、その少なくとも一部が、頂部を複数有するもの（以下、「多峰性の微小突起」と称する場合がある。）であることが好ましい。前記微小突起として多峰性の微小突起を含むことにより、本発明の反射防止性透明導電フィルムは反射防止性及び密着性がより向上する。なお、多峰性の微小突起との対比により、頂部が１つのみの微小突起を「単峰性の微小突起」と称する場合がある。また多峰性の微小突起、単峰性の微小突起に係る各頂部を形成する各凸部を、適宜、「峰」と称する。
なお、微小突起が多峰性の微小突起の場合、前記谷底部とは、当該多峰性の微小突起が有する複数の頂部間の凹部は含まず、微小突起間の凹部を意味する。また、当該多峰性の微小突起の頂部とは、複数の頂部の中で最も高い頂部を意味する。
また、第２透明導電層側の最外層表面に多峰性の微小突起を形成するには、前記微細凹凸構造体において、上記第１透明導電層と第２透明導電層を積層した後に多峰性の微小突起となるように、多峰性の微小凸部を形成しておくことが好ましい。
【００５５】
図５は、この頂点を複数有する多峰性の微小突起の説明に供する断面図（図５（ａ））、斜視図（図５（ｂ））、平面図（図５（ｃ））である。なおこの図５は、理解を容易にするために模式的に示す図であり、図５（ａ）は、連続する微小突起の頂点を結ぶ折れ線により断面を取って示す図である。この図５（ｂ）及び図５（ｃ）において、ｘｙ方向は、基材１の面内方向であり、ｚ方向は微小突起の高さ方向である。反射防止性透明導電フィルムの第２透明導電層側の最外層表面１１において、多くの微小突起１２は、基材１より離れて頂点に向かうに従って徐々に断面積（高さ方向に直交する面（図５においてＸＹ平面と平行な面）で切断した場合の断面積）が小さくなって、頂点が１つにより作製される。しかしながら中には、複数の微小突起が結合したかのように、先端部分に溝ｇが形成され、頂点が２つになったもの（１２Ａ）、頂点が３つになったもの（１２Ｂ）、さらには頂点が４つ以上のもの（図示略）が存在した。なお単峰性の微小突起１２の形状は、概略、回転放物面の様な頂部の丸い形状、或いは円錐の様な頂点の尖った形状で近似することができる。一方、多峰性の微小突起１２Ａ、１２Ｂの形状は、概略、単峰性の微小突起１２の頂部近傍に溝状の凹部を切り込んで、頂部を複数の峰に分割したような形状で近似される。多峰性の微小突起１２Ａ、１２Ｂの形状は、或いは、複数の峰を含み高さ方向（図５ではＺ軸方向）を含む仮想的切断面で切断した場合の縦断面形状が、極大点を複数個含み各極大点近傍が上に凸の曲線になる代数曲線Ｚ＝ａ２Ｘ２＋ａ４Ｘ４＋・・＋ａ２ｎＸ２ｎ＋・・で近似されるような形状である。
【００５６】
各微小突起の高さに高低差の有る微小突起群は、反射防止性能が広帯域化され、白色光のような多波長の混在する光、あるいは広帯域スペクトルを持つ光に対して、全スペクトル帯域で低反射率を実現するのに有利である。これは、かかる微小突起群によって良好な反射防止性能を発現し得る波長帯域が、隣接突起間距離ｄの他に、突起高さにも依存する為である。
【００５７】
また、多峰性の微小突起が混在する場合には、単峰性の微小突起のみによる場合に比して反射防止の性能を向上することができるのは、図５に示すような多峰性の微小突起５Ａ、５Ｂ等は、隣接突起間距離が同じ場合であっても、また突起高さが同じ場合であっても、単峰性の微小突起と比べて、より光の反射率が低減するからであり、多峰性の微小突起５Ａ、５Ｂ等は、頂部より下（中腹及び麓）の形状が同じ単峰性の微小突起よりも、頂部近傍における有効屈折率の高さ方向の変化率が小さくなる為である。
【００５８】
また、多峰性の微小突起が混在する場合には、単峰性の微小突起のみによる場合に比して、頂部より下（中腹及び麓）の形状が同じ単峰性の微小突起よりも、頂部近傍における表面積が大きくなるため、密着性が向上する。
【００５９】
なお多峰性の微小突起は、反射防止性及び密着性を向上する効果を発揮する点からは、表面に存在する全微小突起中における多峰性の微小突起の個数の比率は１０％以上であることが好ましい。特に多峰性の微小突起による反射防止性及び密着性を向上する効果を十分に奏する為には、該多峰性の微小突起の比率は３０％以上、好ましくは５０％以上とすることが好ましい。
【００６０】
前記微小突起群において、高さＨが同じ微小突起が一定周期で規則正しく配置されている場合、前記反射防止効果を得るためには、例えば特開昭５０−７００４０号公報、特許第４６３２５８９号公報、特許第４２７０８０６号公報等に開示のように、隣接突起間隔ｄは、突起配列の周期ｐ（ｄ＝ｐ）となる。これにより可視光線帯域の最長波長をλｍａｘ、最短波長をλｍｉｎとした場合に、最低限、可視光線帯域の最長波長において反射防止効果を奏し得る必要最小限の条件は、Λｍｉｎ＝λｍａｘである為、ｐ≦λｍａｘとなり、可視光線帯域の全波長に対して反射防止効果を奏し得る必要十分の条件は、Λｍｉｎ＝λｍｉｎであるため、ｐ≦λｍｉｎとなる。
【００６１】
なお波長λｍａｘ、λｍｉｎは、観察条件、光の強度（輝度）、個人差等にも依存して多少幅を持ち得るが、標準的には、λｍａｘ＝７８０ｎｍ及びλｍｉｎ＝３８０ｎｍとされる。これらにより可視光線帯域の全波長に対する反射防止効果をより確実に奏し得る好ましい条件は、ｄ≦３００ｎｍであり、より好ましい条件は、ｄ≦２００ｎｍとなる。なお反射防止効果の発現及び反射率の等方性（低角度依存性）の確保等の理由から、隣接突起間隔ｄの下限値は、通常、ｄ≧５０ｎｍ、好ましくは、ｄ≧１００ｎｍとされる。これに対して突起の高さＨ（図１参照）は、十分な反射防止効果を発現させる観点より、Ｈ≧０．２×λｍａｘ＝１５６ｎｍ（λｍａｘ＝７８０ｎｍとして）とされる。また、突起の高さＨは、反射防止効果の点から、通常、３５０ｎｍ以下とされる。
【００６２】
また、前記微小突起においては、アスペクト比（平均突起高さＨ／平均隣接突起間隔ｄ）が０．８〜２．５であることが好ましく、更に、０．８〜２．１であることが好ましい。
【００６３】
一方、上記多峰性の微小突起が混在する場合のように、前記微細凹凸構造体の微小突起が不規則に配置されている場合には、隣接突起間隔ｄはばらつきを有することになる。そこでこのような場合、間隔ｄは以下のように算定される。
【００６４】
（１）先ず、原子間力顕微鏡（Atomic Force Microscope:AFM）又は走査型電子顕微鏡（Scanning Electron Microscope:SEM）を用いて突起の面内配列（突起配列の平面視形状）を検出する。
【００６５】
（２）続いてこの求められた面内配列から各突起の高さの極大点（以下、単に極大点と称する。）を検出する。なお極大点を求める方法としては、平面視形状と対応する断面形状の拡大写真とを逐次対比して極大点を求める方法、平面視拡大写真の画像処理によって極大点を求める方法等、種々の手法を適用することができる。
【００６６】
（３）次に検出した極大点を母点とするドロネー図（Ｄｅｌａｕｎａｒｙ  Ｄｉａｇｒａｍ）を作成する。ここでドロネー図とは、各極大点を母点としてボロノイ分割を行った場合に、ボロノイ領域が隣接する母点同士を隣接母点と定義し、各隣接母点同士を線分で結んで得られる３角形の集合体からなる網状図形である。各３角形は、ドロネー３角形と呼ばれ、各３角形の辺（隣接母点同士を結ぶ線分）は、ドロネー線と呼ばれる。図６は、ドロネー図（白色の線分により表される図である）を原画像と重ね合わせた図である。
【００６７】
（４）次に、各ドロネー線の線分長の度数分布、すなわち隣接する極大点間の距離（以下、隣接突起間距離と言う）の度数分布を求める。図７は、図６のドロネー図から作成した度数分布のヒストグラムである。なお、図５に示すように、突起の頂部に溝状等の凹部が存在したり、あるいは頂部が複数の峰に分裂している場合は、求めた度数分布から、このような突起の頂部に凹部が存在する微細構造、頂部が複数の峰に分裂している微細構造に起因するデータを除去し、突起本体自体のデータのみを選別して度数分布を作成する。
【００６８】
具体的には、突起の頂部に凹部が存在する微細構造、頂部が複数の峰に分裂している微小突起（多峰性の微小突起）に係る微細構造においては、このような微細構造を備えていない微小突起（単峰性の微小突起）の場合の数値範囲から、隣接極大点間距離が明らかに大きく異なることになる。これによりこの特徴を利用して対応するデータを除去することにより突起本体自体のデータのみを選別して度数分布を検出する。より具体的には、例えば微小突起（群）の平面視の拡大写真から、５〜２０個程度の互いに隣接する単峰性の微小突起を選んで、その隣接極大点間距離の値を標本抽出し、この標本抽出して求められる数値範囲から明らかに外れる値（通常、標本抽出して求められる隣接極大点間距離平均値に対して、値が１／２以下のデータ）を除外して度数分布を検出する。図７の例では、隣接極大点間距離が５６ｎｍ以下のデータ（矢印Ａにより示す左端の小山）を除外する。なお図７は、このような除外する処理を行う前の度数分布を示すものである。
【００６９】
（５）このようにして求めた隣接突起間隔ｄの度数分布から平均値ｄＡＶＧ及び標準偏差σを求める。ここでこのようにして得られる度数分布を正規分布とみなして平均値ｄＡＶＧ及び標準偏差σを求めると、図７の例では、平均値ｄＡＶＧ＝１５８ｎｍ、標準偏差σ＝３８ｎｍとなった。これにより隣接突起間隔ｄの最大値を、ｄｍａｘ＝ｄＡＶＧ＋２σとし、この例ではｄｍａｘ＝２３４ｎｍとなる。
【００７０】
なお同様の手法を適用して突起の高さを定義する。この場合、上述の（２）により求められる極大点から、特定の基準位置からの各極大点位置の相対的な高さの差を取得してヒストグラム化する。図８は、このようにして求められる突起付け根位置を基準（高さ０）とした突起高さＨの度数分布のヒストグラムを示す図である。このヒストグラムによる度数分布から突起高さの平均値ＨＡＶＧ、標準偏差σを求める。ここでこの図７の例では、平均値ＨＡＶＧ＝１７８ｎｍ、標準偏差σ＝３０ｎｍである。これによりこの例では、突起の高さは、平均値ＨＡＶＧ＝１７８ｎｍとなる。なお図８に示す突起高さＨのヒストグラムにおいて、多峰性の微小突起の場合は、頂部を複数有していることにより、１つの突起に対してこれら複数のデータが混在することになる。そこでこの場合は麓部が同一の微小突起に属するそれぞれ複数の頂部の中から高さの最も高い頂部を、当該微小突起の突起高さとして採用して度数分布を求める。
【００７１】
突起が不規則に配置されている場合には、このようにして求められる隣接突起間距離の最大値ｄｍａｘ＝ｄＡＶＧ＋２σ、突起の高さの平均値ＨＡＶＧが、規則正しく配置されている場合の上述の条件を満足することが必要である。具体的には、反射防止効果を発現する微小突起間距離の条件は、ｄｍａｘ≦Λｍｉｎとなる。最低限、可視光線帯域の最長波長において反射防止効果を奏し得る必要最小限の条件は、Λｍｉｎ＝λｍａｘである為、ｄｍａｘ≦λｍａｘとなり、可視光線帯域の全波長に対して反射防止効果を奏し得る必要十分の条件は、Λｍｉｎ＝λｍｉｎである為、ｄｍａｘ≦λｍｉｎとなる。そして、可視光線帯域の全波長に対する反射防止効果をより確実に奏し得る好ましい条件は、ｄｍａｘ≦３００ｎｍであり、更に好ましい条件は、ｄｍａｘ≦２００ｎｍである。また反射防止効果の発現及び反射率の等方性（低角度依存性）の確保等の理由から、通常、ｄｍａｘ≧５０ｎｍであり、好ましくは、ｄｍａｘ≧１００ｎｍとされる。また突起高さについては、十分な反射防止効果を発現する為には、ＨＡＶＧ≧０．２×λｍａｘ＝１５６ｎｍ（λｍａｘ＝７８０ｎｍとして）とされる。また、ＨＡＶＧは、反射防止効果の点から、好ましくは３５０ｎｍ以下とされる。突起高さの分布は、通常、５０〜３５０ｎｍである。
【００７２】
上述した図６〜図８に係る測定結果は、図５に示すような頂点を複数有する、多峰性の微小突起の実施形態における測定結果であり、図７に示す度数分布においては、隣接突起間隔ｄ（横軸の値）について、２０ｎｍ及び４０ｎｍの短距離の極大値と１２０ｎｍ及び１６４ｎｍの長距離の極大値との２種類の極大値が存在する。これらの極大値のうちの長距離の極大値は、微小突起本体（頂部よりも下の中腹から麓にかけての部分）の配列に対応し、一方、短距離の極大値は頂部近傍に存在する複数の頂点（峰）に対応する。これにより極大点間距離の度数分布によっても、多峰性の微小突起の存在を見て取ることができる。
【００７３】
なお上述した突起の高さを測る際の基準位置は、隣接する微小突起の間の谷底（高さの極小点）を高さ０の基準とする。但し、係る谷底の高さ自体が場所によって異なる場合（例えば、後述するように、各微小突起間の谷底を連ねた包絡面が微小突起の隣接突起間距離に比べて大きな周期でうねった凹凸形状を有する場合等）は、（１）先ず、透明基材１の表面又は裏面から測った各谷底の高さの平均値を、該平均値が収束するに足る面積の中で算出する。（２）次いで、該平均値の高さを有し、且つ透明基材１の表面又は裏面と平行な面を基準面として考える。（３）その後、該基準面を改めて高さ０として、該基準面からの各微小突起の高さを算出する。
【００７４】
隣接する微小突起の間の谷底の高さ自体が場所によって異なる場合とは、例えば、図９に示すように、各微小突起間の谷底を連ねた包絡面が隣接微小突起間距離に比べて大きな周期Ｐでうねった凹凸形状を有する場合等が挙げられる。すなわち、各微小突起間の谷底を連ねた包絡面が、可視光線帯域の最長波長λｍａｘ以上の周期Ｐ（すなわちＰ＞λｍａｘである）でうねった大きな凹凸形状としてもよい。当該大きな凹凸形状は、透明基材１の表裏面に平行なＸＹ平面（図９参照）における１方向（例えばＸ方向）のみでこれと直交する方向（例えばＹ方向）には一定高さであっても良いし、或いはＸＹ平面における２方向（Ｘ方向及びＹ方向）共にうねりを有していても良い。Ｐ＞λｍａｘを満たす周期Ｐでうねった凹凸面１３が多数の微小突起からなる微細凹凸構造体に重畳することによって、微細凹凸構造体で完全に反射防止しきれずに残った反射光を散乱し、残留反射光、とくに鏡面反射光を更に視認し難くし、その結果、反射防止効果を一段と向上させることができる。
【００７５】
尚、凹凸面４の周期Ｐが前面に渡って一定では無く分布を有する場合は、該凹凸面について凸部間距離の度数分布を求め、その平均値をＰＡＶＧ、標準偏差をΣとしたときの、
ＰＭＩＮ＝ＰＡＶＧ―２Σ
として定義する最小隣接突起間距離を以って周期Ｐの代わりとして設計する。即ち、微細凹凸構造体の残留反射光の散乱効果を十分奏し得る条件は、
ＰＭＩＮ＞λｍａｘ
である。通常、Ｐ又はＰＭＩＮは１〜２００μｍ、好ましくは１０〜１００μｍとされる。
なお、前記周期Ｐは、本発明の透明導電フィルムを、厚み方向に切断した垂直断面のＴＥＭ写真又はＳＥＭ写真を用いて観察することにより測定することができる。
【００７６】
また、前記周期Ｐでうねった大きな凹凸形状の高低差（図９中のｈ）は、反射防止効果の点から、１０μｍ以下であることが好ましく、５００ｎｍ〜２μｍの範囲内であることが、より好ましい。なお、前記周期Ｐでうねった大きな凹凸形状とは、各微小突起間の谷底を連ねた包絡面の凹凸形状であるから、前記突起間の高さうねりは、例えば５００ｎｍ以上離れた微小突起の谷底部の位置の高低差を測定することにより求めることができる。微小突起の谷底部の位置は、本発明の透明導電フィルムを、厚み方向に切断した垂直断面のＴＥＭ写真又はＳＥＭ写真を用いて観察することにより求めることができる。
【００７７】
＜透明導電層のパターニング＞
本発明に係る反射防止性透明導電フィルムにおいては、前記第１透明導電層及び第二透明導電層からなる透明導電層が、パターニングされてなり、透明導電層形成領域と透明導電層非形成領域を有する態様が、透明導電層が例えば座標認識用の配線として機能する点から好適に用いられる。
透明導電層をパターニングする方法は、特に限定されず、例えば、フォトレジストを用いてドライエッチングを行う方法等が挙げられる。
【００７８】
透明導電層をパターニングする場合、前記透明導電層非形成領域においては、更に前記微細凹凸構造体が除去されてなることが、透明導電層のパターンを目立ちにくくする点から好ましい。透明導電層非形成領域に、前記微細凹凸構造体が形成されたままであると、透明導電層非形成領域と透明導電層形成領域との間の屈折率差がより大きくなるからである。透明導電層非形成領域において、更に前記微細凹凸構造体を除去する方法としても、ドライエッチングを行う方法等が挙げられる。
【００７９】
また、透明導電層をパターニングする場合、前記透明導電層非形成領域においては、前記透明導電層非形成領域が、前記微細凹凸構造体と屈折率差が０．１４以下の樹脂組成物の硬化物で充填されてなることも、透明導電層のパターンを目立ちにくくする点から好ましい。前記充填される樹脂組成物としては、前記微細凹凸構造体と同じ組成のものであることが、屈折率差を低減する点から、特に好ましい。
【００８０】
＜その他の層＞
本発明の反射防止性透明導電フィルムは、図１に示すように透明基材の一方の面にのみ微細凹凸構造体、第１透明導電層及び第２透明導電層を有するものであっても良いし、透明基材のもう一方の面にも同様の層構成を有することにより、両面に微細凹凸構造体と透明導電層を有するものであっても良い。
また、本発明の反射防止性透明導電フィルムは、微細凹凸構造体を有しない面に、その他の層を更に有していても良い。その他の層としては、例えば、従来公知の単層或いは多層構成の反射防止層、光拡散による防眩性（或いは反射防止）を付与する層、傷付き防止等の為に従来公知のハードコート層等が挙げられる。
また、本発明の反射防止性透明導電フィルムにおいて、透明導電層側表面に、剥離可能な保護フィルムを仮接着した状態で保管、搬送、売買、後加工又は施工を行い、適時、該保護フィルムを剥離除去する形態とすることもできる。
【００８１】
＜反射防止性透明導電フィルムの製造方法＞
本発明の反射防止性透明導電フィルムの製造方法は、上述した本発明の透明導電フィルムを製造することができる方法であれば特に限定されないが、例えば、（ｉ）透明基材上に微細凹凸構造体を形成する工程、（ｉｉ）当該微細凹凸構造体上に透明導電層を形成する工程を含む製造方法が挙げられる。前記（ｉｉ）の工程における透明導電層の形成方法は、既に説明した通りであるので、ここでは省略する。
以下、前記（ｉ）の工程における微細凹凸構造体の形成方法について詳細に説明する。
【００８２】
透明基材上に、微細凹凸構造体を形成する方法としては、特に限定されないが、例えば、まず透明基材上に、微細凹凸構造体形成用樹脂組成物を塗布し、微細凹凸構造体形成用原版の微細突起形状を、当該微細凹凸構造体形成用樹脂組成物に賦型した後、該樹脂組成物を硬化させることにより微細凹凸構造体を形成し、微細凹凸構造体及び透明基材からなる積層体を前記微細凹凸構造体形成用原版から剥離する方法等を挙げることができる。
微細凹凸構造体形成用原版の微細突起形状を微細凹凸構造体形成用樹脂組成物に賦型し、該樹脂組成物を硬化させる方法は、該樹脂組成物の種類等に応じて適宜選択することができる。
【００８３】
前記微細凹凸構造体形成用原版としては、繰り返し使用した際に変形および摩耗するものでなければ、特に限定されるものではなく、金属製であっても良く、樹脂製であっても良いが、通常、金属製が好適に用いられる。耐変形性および耐摩耗性に優れているからである。
前記微細凹凸構造体形成用原版の微細突起形状を有する面は、特に限定されないが、酸化されやすく、陽極酸化による加工が容易である点から、アルミニウムからなることが好ましい。
前記微細凹凸構造体形成用原版は、具体的には、例えば、ステンレス、銅、アルミニウム等の金属製の母材の表面に、直接に又は各種の中間層を介して、スパッタリング等により純度の高いアルミニウム層が設けられ、当該アルミニウム層に微細突起形状を形成したものが挙げられる。前記母材は、前記アルミニウム層を設ける前に、電解溶出作用と、砥粒による擦過作用の複合による電解複合研磨法によって母材の周側面を超鏡面化しても良い。
前記微細凹凸構造体形成用原版に微細突起形状を形成する方法としては、例えば、陽極酸化法によって前記アルミニウム層の表面に複数の微細孔を形成する陽極酸化工程と、前記アルミニウム層をエッチングすることにより前記微細孔の開口部にテーパー形状を形成する第１エッチング工程と、前記アルミニウム層を前記第１エッチング工程のエッチングレートよりも高いエッチングレートでエッチングすることにより前記微細孔の孔径を拡大する第２エッチング工程とを順次繰り返し実施することによって形成することができる。
【００８４】
微細凹凸形状を形成する際には、アルミニウム層の純度(不純物量)や結晶粒径、陽極酸化処理及び／又はエッチング処理の諸条件を適宜調整することによって、所望の形状とすることができる。前記陽極酸化処理において、より具体的には、液温、印加する電圧、陽極酸化に供する時間等の管理により、微細孔をそれぞれ目的とする深さ及び微小突起形状に対応する形状に作製することができる。
前記頂点を複数有する多峰性の微小突起形状も、陽極酸化処理及びエッチング処理の交互の繰り返しにより作製することができる。
なお、本発明においては、前記微細凹凸構造体に少なくとも第１透明導電層と第２透明導電層を積層した後に、その最外層表面が上記特定の微細凹凸を有するように、微細凹凸構造体の微細凹凸形状が設計され、それに基づき、微細凹凸構造体形成用原版が設計される。
このようにして、前記微細凹凸構造体形成用原版は、深さ方向に徐々に孔径が小さくなる多数の微細孔が密に作製される。当該微細凹凸構造体形成用原版を用いて製造される微細凹凸構造体には、前記微細孔に対応して、頂部に近付くに従って徐々に径が小さくなる微小突起群を備えた微細突起が形成される。すなわち、微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する微小突起群を備えた微細突起形状が形成される。
【００８５】
また、前記微細凹凸構造体形成用原版の形状は、所望の形状を賦型することができるものであれば特に限定されるものではなく、例えば、平板状であっても良く、ロール状であっても良いが、生産性向上の観点からは、ロール状の金型（以下、「ロール金型」と称する場合がある。）が好ましい。
本発明において用いられるロール金型としては、例えば、母材として、円筒形状の金属材料を用い、当該母材の周側面に直接又は各種の中間層を介して設けられたアルミニウム層に、上述したように、陽極酸化処理、エッチング処理の繰り返しにより、微細な凹凸形状が形成されたものが挙げられる。
【００８６】
図１０に、微細凹凸構造体形成用樹脂組成物として紫外線硬化性樹脂組成物を用い、微細凹凸構造体形成用原版としてロール金型を用いた場合に、透明基材上に微細凹凸構造体を形成する方法の一例を示す。
図１０に示す方法では、樹脂供給工程において、ダイ２１により帯状フィルム形態の透明基材１に、未硬化で液状の紫外線硬化性樹脂組成物を塗布し、微小突起形状の受容層２’を形成する。なお紫外線硬化性樹脂組成物の塗布については、ダイ２１による場合に限らず、各種の手法を適用することができる。続いて、押圧ローラ２３により、反射防止性透明導電フィルムの賦型用金型であるロール金型２２の周側面に透明基材１を加圧押圧し、これにより透明基材１に受容層２’を密着させると共に、ロール金型２２の周側面に作製された微細な凹凸形状の凹部に、受容層２’を構成する紫外線硬化性樹脂組成物を充分に充填する。この状態で、紫外線の照射により紫外線硬化性樹脂組成物を硬化させ、これにより透明基材１の表面に微細凹凸構造体２を作製する。続いて剥離ローラ２４を介してロール金型１２から、硬化した微細凹凸構造体２と一体に透明基材１を剥離する。必要に応じてこの透明基材１にハードコート層等の別層を形成した後、所望の大きさに切断して反射防止性透明導電フィルムを作製する。これにより反射防止性透明導電フィルムは、ロール材による長尺の透明基材１に、微細凹凸構造体形成用原版であるロール金型２２の周側面に作製された微細突起形状を順次賦型して、効率良く大量生産される。
【００８７】
また上述の実施形態では、ロール金型を使用した賦型処理によりフィルム形状による反射防止性透明導電フィルムを生産する場合について述べたが、本発明はこれに限らず、反射防止性透明導電フィルムの形状に係る透明基材の形状に応じて、例えば平板、特定の曲面形状による微細凹凸構造体形成用原版を使用した枚葉の処理により反射防止性透明導電フィルムを作成する場合等、賦型処理に係る工程、微細凹凸構造体形成用原版は、反射防止性透明導電フィルムの形状に係る透明基材の形状に応じて適宜変更することができる。
【００８８】
ＩＩ．タッチパネル
本発明に係るタッチパネルは、２つの電極フィルムそれぞれの電極面を一定間隔で対向させてなるタッチパネルであって、少なくとも１つの電極フィルムが、
透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有する、反射防止性透明導電フィルムであることを特徴とする。
【００８９】
本発明に係るタッチパネル３０は、図１１にその一例を示すように、２枚の電極フィルム１０が、スペーサを介して互いに電極を一定間隔Ｇで対向させて配置されている。該２枚の電極フィルムの少なくとも一方は、前記本発明に係る反射防止性透明導電フィルムからなる。特に、図１１の形態においては、２枚の電極フィルムとも本発明の反射防止性透明導電フィルムからなる。
本発明のタッチパネルは、２つの電極フィルムのうち、少なくとも１つの電極フィルムが、前記本発明に係る反射防止性透明導電フィルムであれば良く、その他の部分は、従来公知の各種方式のタッチパネルの各種構成を採用することができる。
【００９０】
図１０の形態においては、２枚の電極フィルムは電極面が互いに対向するように配置されているが、２枚の電極フィルムの電極面が視聴者側から見て全て裏面になるように配置されても良いし、２枚の電極フィルムの電極面が視聴者側から見て全て表面になるように配置されても良い。更に、２枚の電極フィルムの電極面を、視聴者側から見て、１枚目の電極フィルムの電極面を表側、２枚目の電極フィルムの電極面を裏側となるように配置しても良い。
【００９１】
また、前述のように、前記本発明に係る反射防止性透明導電フィルムの前記透明導電層が、パターニングされてなり、透明導電層形成領域と透明導電層非形成領域を有する場合には、透明導電層が、例えば座標認識用の配線として機能し、静電容量式タッチパネルに好適に用いられる。
【００９２】
例えば、光拡散による防眩性或いは反射防止性を付与する層を、タッチパネル表面に設けた構成であっても良い。また、タッチパネル表面には、該反射防止層の有無に拘らず、傷付き防止等の為に従来公知のハードコート層を設けても良い。なお、反射防止層はハードコート層の上に設けるのが効果的である。
【００９３】
ＩＩＩ．画像表示装置
本発明に係る画像表示装置は、２つの電極フィルムそれぞれの電極面を一定間隔で対向させてなるタッチパネルであって、少なくとも１つの電極フィルムが、
透明基材の少なくとも一方の面に、樹脂を含有してなり微細凹凸形状を有する微細凹凸構造体と、有機化合物と導電性金属含有ナノ粒子の組み合わせ又は導電性有機高分子を含有する第１透明導電層と、導電性金属酸化物を含有する第２透明導電層とをこの順で含み、
前記第２透明導電層側の最外層表面が、微小突起が集合してなる微小突起群を備えた微細凹凸を有し、前記微小突起は、反射防止を図る光の波長帯域の最短波長をΛｍｉｎ、当該微小突起の隣接突起間隔ｄの最大値をｄｍａｘとしたときに、
ｄｍａｘ≦Λｍｉｎ
なる関係を有し、且つ、前記微小突起の深さ方向と直交する水平面で切断したと仮定したときの水平断面内における当該微小突起を形成する材料部分の断面積占有率が、当該微小突起の頂部から最深部方向に近づくに従い連続的に漸次増加する構造を有する、反射防止性透明導電フィルムであるタッチパネルを、画像表示面に備えたことを特徴とする。
【００９４】
本発明の画像表示装置４０は、図１２に示すように、本発明に係るタッチパネル３０を、表示パネル４１の画像表示面に配置して成る構成の、画像表示装置である。タッチパネルは、表示パネル４１と接着層を介して貼り合わされても良いし、タッチパネル３０との間に空隙を空けて、ＬＣＤ等のフラットパネルディスプレイによる画像表示パネル４１が配置されても良い。タッチパネル３０が、画像表示面と対向する面に前記微細凹凸構造体を有する場合には、タッチパネル３０の裏側に間に空隙を空けて、ＬＣＤ等のフラットパネルディスプレイによる画像表示パネル４１が配置されることが好ましい。
なお、本発明の画像表示装置にあっては、単に表示機能のみを有する装置（例えば、ＬＣＤモニター、ＣＲＴモニター等）でも良いが、装置の機能の一部として表示機能を有する装置も該当する。例えば、後述する用途で述べる如く、ＰＤＡ乃至は携帯情報端末、カーナビゲーションシステム等である。
【００９５】
本発明によるタッチパネルは、各種表示装置の表示部における入力手段（透明タブレットも含む）として使用され得る。この様な入力機能付きの表示装置は、例えば、ＬＣＤ（液晶ディスプレイ）、ＥＬＤ（エレクトロルミネッセントディスプレイ）、ＰＤＰ（プラズマディスプレイ）等のＦＰＤ（フラットパネルディスプレイ）、或いは、ＣＲＴ等を表示パネルに用いた装置である。なかでも、自己発光型では無い為に、相対的に外光による表示性能の低下が起きやすいＬＣＤは、本発明による効果がより大きく得られる点で好適である。なお、本発明における表示装置としては、文字盤上に指針を有する時計に代表される機械式のアナログメータ等の様な機械的手段で情報を表示するものも包含するものとする。
【００９６】
上記の様な入力機能付き表示装置を有する各種製品としては、例えば、電子手帳等のＰＤＡ乃至は携帯情報端末（機器）、或いは、カーナビゲーションシステム、ＰＯＳ（販売時点情報管理）端末、携帯型オーダー入力端末、ＡＴＭ（現金自動預金支払兼用機）、ファクシミリ、固定電話端末、携帯電話端末、デシタルカメラ、ビデオカメラ、パソコン、パソコン用ディスプレイ、テレビジョン受像機、テレビ用モニターディスプレイ、券売機、計測機器、電卓、電子楽器等の電子機器、複写機、ＥＣＲ（金銭登録機）等の事務機器、或いは、洗濯機、電子レンジ等の電気製品がある。
【実施例】
【００９７】
（微細凹凸構造体形成用原版の作製）
純度９９．５０％の圧延されたアルミニウム板を、研磨後、０．０２Ｍシュウ酸水溶液の電解液中で、化成電圧４０Ｖ、２０℃の条件にて１２０秒間、陽極酸化を実施した。次に、第一エッチング処理として、陽極酸化後の電解液で６０秒間エッチング処理を行った。続いて、第二エッチング処理として、１．０Ｍリン酸水溶液で１５０秒間孔径処理を行った。さらに、上記処理を繰り返し、これらを合計５回追加実施した。これにより、アルミニウム基板上に微細な凹凸形状が形成された陽極酸化アルミニウム層が形成された。最後に、フッ素系離型剤を塗布し、余分な離型剤を洗浄することで、微細凹凸構造体形成用原版を得た。なお、アルミニウム層に形成された微細凹凸形状は、微小突起構造体の平均隣接突起間距離１００ｎｍ、平均深さ２００ｎｍで、深さ方向に徐々に孔径が小さくなるような多数の微細孔が密に形成され、且つ、微小突起の一部が、頂点を複数有する微小突起となるような微細孔が存在する微細凹凸形状であった。
【００９８】
（微細凹凸構造体形成用樹脂組成物の調製）
ジペンタエリスリトールへキサアクリレート（ＤＰＨＡ）２０重量部、アロニックスＭ−２６０（東亜合成社製）７０重量部、ヒドロキシエチルアクリレート１０重量部、及び光重合開始剤としてルシリンＴＰＯ（ＢＡＳＦ社製）３重量部を混合し、紫外線硬化性の微細凹凸構造体形成用樹脂組成物を調製した。
【００９９】
（実施例１）
１．微細凹凸構造体の形成
前記微細凹凸構造体形成用樹脂組成物を、前記微細凹凸構造体形成用原版の微細突起面が覆われ、硬化後の微細凹凸構造体の厚さが２０μｍとなるように塗布、充填し、その上に透明基材として厚さ８０μｍのトリアセチルセルロースフィルム（富士フィルム社製）を斜めから貼り合わせた後、貼り合わせられた貼合体をゴムローラーで１０Ｎ／ｃｍ２の加重で圧着した。金型全体に均一な組成物が塗布されたことを確認し、フィルム側から２０００ｍＪ／ｃｍ２のエネルギーで紫外線を照射して樹脂組成物を硬化させた。その後、金型より剥離し透明基材と、平均隣接突起間隔が１００ｎｍ、平均突起高さ２００ｎｍで、且つ、微小突起の一部が頂点を複数有する微小突起である微細凹凸構造体との積層体を得た。
【０１００】
２．第１透明導電層の形成
得られた積層体の微細凹凸構造体の微細凹凸面上に、ＰＥＤＯＴ：ＰＳＳ分散液（商品名クレビオス、ヘレウス社）を用いて、グラビア印刷法（グラビア版：セル形状  １８０ｌｉｎｅ／ｉｎｃｈ、版深  ５０μｍ）により第１透明導電層を形成した。
【０１０１】
３．第２透明導電層の形成
得られた積層体の第１透明導電層の微細凹凸面上に、スパッタ装置（ＳＭＤ-７５０；アルバック社製）を用い、１５０℃でＩＴＯをスパッタリングし、ＩＴＯの連続層からなる第２透明導電層を形成することにより、実施例１の反射防止性透明導電フィルムを得た。
前記微小突起の頂部における前記透明導電層（第１透明導電層及び第２透明導電層の合計）の平均膜厚Ｄ１は６２ｎｍ、前記微小突起の高さの１／２における前記透明導電層の平均膜厚Ｄ２は１８ｎｍ、前記微小突起間の谷部における前記透明導電層の平均膜厚をＤ３は１３ｎｍであった。
第２透明導電層側の最外層表面は、本発明で特定した微細凹凸を有していた。
なお、上記Ｄ１、Ｄ２、及びＤ３は、それぞれ、微細凹凸構造体の頂部を含むように厚み方向に切断した垂直断面のＴＥＭ写真を用いて観察することにより求めた。Ｄ１、Ｄ２、及びＤ３の測定を透明導電フィルムから無作為に選び出された１０箇所で繰り返し行い、測定値Ｄ１、Ｄ２、及びＤ３を平均（算術平均）して、平均膜厚Ｄ１、Ｄ２、及びＤ３を求めた。
【０１０２】
（実施例２）
実施例１において、第１透明導電層として、ＰＥＤＯＴ：ＰＳＳ分散液の代わりにポリアニリン分散液（商品名オルメコン、日産化学社）を用いた以外は実施例１と同様にして、透明導電層が下記平均膜厚となるように、第１透明導電層を形成した。
前記微小突起の頂部における前記透明導電層（第１透明導電層及び第２透明導電層の合計）の平均膜厚Ｄ１は６３ｎｍ、前記微小突起の高さの１／２における前記透明導電層の平均膜厚Ｄ２は１９ｎｍ、前記微小突起間の谷部における前記透明導電層の平均膜厚をＤ３は１２ｎｍであった。
第２透明導電層側の最外層表面は、本発明で特定した微細凹凸を有していた。
【０１０３】
（実施例３）
実施例１において、第１透明導電層として、ＰＥＤＯＴ：ＰＳＳ分散液の代わりに、有機化合物と銀ナノ粒子が含まれる銀ナノ粒子インク（商品名  ナノメタルインキＬ−Ａｇシリーズ、アルバック株式会社）を用いて、グラビア印刷法（グラビア版：セル形状  １８０ｌｉｎｅ／ｉｎｃｈ、版深  ５０μｍ）を用いた以外は実施例１と同様にして、透明導電層が下記平均膜厚となるように、第１透明導電層を形成した。
前記微小突起の頂部における前記透明導電層（第１透明導電層及び第２透明導電層の合計）の平均膜厚Ｄ１は６２ｎｍ、前記微小突起の高さの１／２における前記透明導電層の平均膜厚Ｄ２は１７ｎｍ、前記微小突起間の谷部における前記透明導電層の平均膜厚をＤ３は１１ｎｍであった。
第２透明導電層側の最外層表面は、本発明で特定した微細凹凸を有していた。
【０１０４】
（比較例１）
実施例１において、第１透明導電層は形成せずに、第２透明導電層のみを、実施例１の透明導電層（第１透明導電層及び第２透明導電層の合計）の平均膜厚の厚みと概ね同様の膜厚になるように、ＩＴＯからなる透明導電層を形成した以外は、実施例１と同様にして、比較例１の反射防止性透明導電フィルムを得た。
前記微小突起の頂部における透明導電層の平均膜厚Ｄ１は６０ｎｍ、前記微小突起の高さの１／２における前記透明導電層の平均膜厚Ｄ２は１５ｎｍ、前記微小突起間の谷部における前記透明導電層の平均膜厚をＤ３は５ｎｍであった。
【０１０５】
（評価）
各実施例及び各比較例で得られた反射防止性透明導電フィルムについて、下記の評価を行った。評価結果をそれぞれ表１に示す。
【０１０６】
＜導電率＞
各実施例及び比較例で得られた反射防止性透明導電フィルムの表面抵抗を、４端子法（ＪＩＳ  Ｋ  ７１９４）により測定した。タッチパネル配線に必要とされる表面抵抗５００Ω／□以下である場合に、ＯＫ判定とした。
ＯＫ：５００Ω／□以下
ＮＧ：５００Ω／□超過
【０１０７】
＜密着性＞
各実施例及び比較例で得られた反射防止性透明導電フィルムについて、クロスカット法（ＪＩＳ  Ｋ  ５６００−５−６）において、分類０〜２をＯＫ判定とした。
ＯＫ：分類０〜２
ＮＧ：分類３〜５
【０１０８】
＜反射率＞
黒アクリル板（日東樹脂工業製、製品名ＣＬＡＲＥＸ）に粘着剤（パナック製、製品名パナクリーンＰＤＲ５）を介して、各実施例及び各比較例で得られた反射防止性透明導電フィルムの透明基材側を貼合し、分光器（島津製作所製、分光光度計ＵＶ−３１００ＰＣ）にて５°正反射率を測定した。
【０１０９】
【表１】
2014092581.tif 000003
【０１１０】
（結果のまとめ）
実施例１〜３で得られた本発明の反射防止性透明導電フィルムは、微細凹凸構造体上に、本発明で特定した第１透明導電層と第２透明導電層を積層し、且つ、第２透明導電層側の最外層表面が上記特定の微細凹凸を有することから、反射防止性に優れながら、導電性及び密着性が良好であった。
一方、比較例１で得られた反射防止性透明導電フィルムは、透明導電層の密着性が悪かった上に、反射防止性能も劣るものであった。比較例１で得られた反射防止性透明導電フィルムにおいては、透明導電層の最外層表面が、本発明で特定した形状の微細凹凸を有するものではなくなったことから、反射率が高く、反射防止性能に劣っていたと推定される。
【０１１１】
（実施例４）
実施例１と同様にして、反射防止性透明導電フィルムを得た。次に、フォトリソグラフィー法を用いて、透明導電層のパターニングを行った。透明導電層のプラズマエッチングは、ドライエッチャー（商品名ＤＥＡ−５０６Ｔ、キャノンアネルバエンジニアリング（株）製）を用いて、以下のプラズマエッチング条件（酸素プラズマ、出力：５０Ｗ、ガス量：５０ｓｃｃｍ、ガス圧：５０ｍＴｏｒｒ、照射時間５分）により行った。プラズマエッチングにより、透明導電層非形成領域を設け、更に、当該非形成領域に存在する微細凹凸構造体も除去し、実施例４の反射防止性透明導電フィルムを得た。
実施例４の反射防止性透明導電フィルムをタッチパネルに用いた場合に、透明導電層のパターンが目立ちにくいことが確認された。
【０１１２】
（実施例５）
実施例１と同様にして、反射防止性透明導電フィルムを得た。次に、フォトリソグラフィー法を用いて、透明導電層のパターニングを行った。透明導電層のプラズマエッチングは、ドライエッチャー（商品名ＤＥＡ−５０６Ｔ、キャノンアネルバエンジニアリング（株）製）を用いて、以下のプラズマエッチング条件（酸素プラズマ、出力：５０Ｗ、ガス量：５０ｓｃｃｍ、ガス圧：５０ｍＴｏｒｒ、照射時間５分）により行い、透明導電層非形成領域を設けた。次に、当該透明導電層非形成領域に、前述の微細凹凸構造体形成用樹脂組成物をグラビア印刷法でｗｅｔ膜厚が１０μｍとなるように塗布し、表面をブラスチックドクターでドクタリングし、当該透明導電層非形成領域に、前述の微細凹凸構造体形成用樹脂組成物を充填した。その後、２０００ｍＪ／ｃｍ２のエネルギーで紫外線を照射して樹脂組成物を硬化させ、実施例５の反射防止性透明導電フィルムを得た。
実施例５の反射防止性透明導電フィルムをタッチパネルに用いた場合に、透明導電層のパターンが目立ちにくいことが確認された。
【符号の説明】
【０１１３】
１  透明基材
２  微細凹凸構造体
３  第１透明導電層
４  第２透明導電層
１０  反射防止性透明導電フィルム
２１  ダイ
２２  ロール金型
２３  押圧ローラ
２４  剥離ローラ
３０  タッチパネル
４０  画像表示装置
４１  画像表示パネル
【図１】
2014092581.tif 000004
【図２】
2014092581.tif 000005
【図３】
2014092581.tif 000006
【図４】
2014092581.tif 000007
【図５】
2014092581.tif 000008
【図６】
2014092581.tif 000009
【図７】
2014092581.tif 000010
【図８】
2014092581.tif 000011
【図９】
2014092581.tif 000012
【図１０】
2014092581.tif 000013
【図１１】
2014092581.tif 000014
【図１２】
2014092581.tif 000015